СПОСОБ РЕГИСТРАЦИИ ЭЛЕКТРОННЫХ ЗОН ЗАРЯЖЕННОЙ ПОВЕРХНОСТИ ТВЕРДОГО МЕТАЛЛА

1. Способ регистрации электронных зон заряженной поверхности металла, отличающийся тем, что образец твердого металла приводят в контакт с ионной жидкостью, подводят к ионной жидкости дополнительный электрод, задают с его помощью потенциал-образца относительно электрода сравнения, через границу образца с ионной жидкостью пропускают переменный ток фиксированной амплитуды с заданной частотой, регистрируют называемую эстансом производную поверхностного натяжения твердого металла по поверхностной плотности заряда твердого металла, изменяют поверхностную плотность заряда твердого металла путем изменения потенциала-образца со временем и получают таким путем осциллограммы эстанса с непрерывной разверткой потенциала в анодном направлении, а также с зигзагообразной разверткой также в анодном направлении, в интервале потенциала, пройденном зигзагообразной разверткой, находят область обратимости эстанса, и в этой области на осциллограмме с непрерывной разверткой находят одну или несколько волн эстанса, найденные волны эстанса рассматривают как результат исключения электронных зон поверхности металла по мере уменьшения отрицательного заряда поверхности металла, при этом количество найденных волн эстанса считают равным количеству исключенных электронных зон поверхности металла.
2. Способ по п. 1, отличающийся тем, что регистрируют осциллограмму тока через границу образца с ионной жидкостью, используя непрерывную во времени развертку потенциала в анодном направлении, проверяют факт отсутствия волн тока в области потенциалов, содержащей одну или несколько волн эстанса.
3. Способ по п. 1, отличающийся тем, что в качестве признаков волны используют экстремум, либо точку перегиба, либо то и другое одновременно на осциллограмме с непрерывной разверткой.
4. Способ по п. 1, отличающийся тем, что признаком области обратимости эстанса на осциллограмме с зигзагообразной разверткой считают ориентацию петель гистерезиса вдоль снятой в анодном направлении осциллограммы.
5. Способ по п. 4, отличающийся тем, что определяют анодную границу области обратимости эстанса как место потери ориентации петель гистерезиса вдоль снятой в анодном направлении осциллограммы с зигзагообразной разверткой.
6. Способ по п. 5, отличающийся тем, что волны эстанса отсчитывают от указанной анодной границы области обратимости эстанса, причем к первой волне относят ближайший к этой границе экстремум эстанса.
7. Способ по п. 6, отличающийся тем, что определяют число волн на интервале между указанной анодной границей области обратимости и нулем эстанса, ближайшим к этой границе с катодной стороны.
8. Способ по п. 6, отличающийся тем, что осциллограммы эстанса регистрируют в координатах «модуль эстанса-потенциал», в качестве указанного экстремума рассматривают максимум модуля эстанса, определяют нуль эстанса как место излома осциллограммы над нулевой линией.
9. Способ по п. 1, отличающийся тем, что образец выполняют из переходного либо благородного металла, в частности кобальта, никеля, платины, меди, серебра, золота.
10. Способ по п. 1, отличающийся тем, что проводят предварительную обработку поверхности образца в контакте с ионной жидкостью путем многократного чередования разверток потенциала в анодном и катодном направлениях.
11. Способ по п. 1, отличающийся тем, что в качестве ионной жидкости используют водный раствор электролита, содержащий, например, фтористый натрий, либо серную кислоту, либо гидроокись калия.
12. Способ по п. 1, отличающийся тем, что в качестве ионной жидкости используют расплав электролита, включающий, например, соль либо оксид.
13. Способ по п. 1, отличающийся тем, что зигзагообразную развертку потенциала осуществляют путем многократного переключения направлений изменения потенциала с преобладанием длительности одного из направлений.
14. Способ по п. 1, отличающийся тем, что множественность волн эстанса, найденных в области обратимости эстанса на переходных и благородных металлах, рассматривают как признак поверхностного расщепления суммарной зоны d-оболочек атомов металла на более узкие парциальные зоны, образование серии волн эстанса в процессе убывания поверхностной плотности отрицательного заряда объясняют последовательным вытеснением парциальных зон локализованных d-электронов в зону проводимости, что приводит к ступенчатому ослаблению металлической связи, создаваемой локализованными d-электронами в монослое поверхностных атомов образца, причем эти процессы обусловлены свойствами металла и при наличии внешнего электрического поля могут происходить без участия среды.